(57)【要約】      （修正有）【課題】３−ヒドロキシ−２−ナフトエ酸及びその金属塩を、従来より少量しか含有しない、作業環境の安全性がより高いＣ．Ｉ．ピグメントレッド５７：１及びその製造方法を提供する。【解決手段】Ｃ．Ｉ．ピグメントレッド５７：１において、液体クロマトグラフィでの定量分析による３−ヒドロキシ−２−ナフトエ酸及びその金属塩の含有率が、３−ヒドロキシ−２−ナフトエ酸換算で２，５００ｐｐｍ以下であることを特徴とするＣ．Ｉ．ピグメントレッド５７：１。【選択図】なし【特許請求の範囲】
【請求項１】
Ｃ．Ｉ．ピグメントレッド５７：１において、液体クロマトグラフィでの定量分析による３−ヒドロキシ−２−ナフトエ酸及びその金属塩の含有率が、３−ヒドロキシ−２−ナフトエ酸換算で２，５００ｐｐｍ以下であることを特徴とするＣ．Ｉ．ピグメントレッド５７：１。
【請求項２】
４−アミノトルエン−３−スルホン酸のジアゾニウム塩と、３−ヒドロキシ−２−ナフトエ酸とをカップリングさせ、無機カルシウム化合物でレーキ化させるＣ．Ｉ．ピグメントレッド５７：１の製造方法において、前記４−アミノトルエン−３−スルホン酸：３−ヒドロキシ−２−ナフトエ酸（モル比）＝１．０００：１．０００〜１．０００：１．００６とすると共に、３−ヒドロキシ−２−ナフトエ酸の反応率が９８．４５％以上となる様に攪拌してカップリングを行うことを特徴とするＣ．Ｉ．ピグメントレッド５７：１の製造方法。
【請求項３】
前記攪拌を、攪拌槽内に主攪拌翼と補助攪拌翼とが取り付けられた回転軸を有する攪拌装置内で行い、前記撹拌装置においては、主攪拌翼が、攪拌時に上昇液流を生ぜしめる様に攪拌槽内壁側面との間が離れた末端を有し、かつ、中心軸の最下段に位置するものであって、一方、補助攪拌翼が、垂直或いはその回転に伴って掻き上げる方向に傾斜したスクレーパを攪拌槽内壁側に有し、かつ、該スクレーパに連結して垂直或いは回転に伴って押し下げる方向に傾斜したパドルを有するものであり、更に、上下に隣接する攪拌翼において下の攪拌翼の上端が上の攪拌翼の下端に対して回転軸の回転方向と反対方向に向かって位相のずれを生じるように設置されている、請求項２記載のＣ．Ｉ．ピグメントレッド５７：１の製造方法。
【発明の詳細な説明】
【技術分野】
【０００１】
本発明は、３−ヒドロキシ−２−ナフトエ酸及びその金属塩を従来より少量しか含有しない、Ｃ．Ｉ．ピグメントレッド５７：１及びその製造方法に関する。
【背景技術】
【０００２】
Ｃ．Ｉ．ピグメントレッド５７：１は、カルシウム ビス［２−（３−カルボキシ−２−ヒドロキシナフチルアゾ）−５−メチルベンゼンスルフォネート］を必成分とする赤色顔料である。このＣ．Ｉ．ピグメントレッド５７：１は、４−アミノトルエン−３−スルホン酸のジアゾニウム塩と、３−ヒドロキシ−２−ナフトエ酸とをカップリングしアゾ染料を得た後、このアゾ染料と、更に無機カルシウム化合物とでレーキ化して製造されている（特許文献１または２参照）。
【０００３】
４−アミノトルエン−３−スルホン酸のジアゾニウム塩を得る場合の反応率は、攪拌効率や攪拌装置の力量を問わず、９８％以上でありほぼ化学量論的に定まる。そのため、アゾ染料を得る際の４−アミノトルエン−３−スルホン酸のジアゾニウム塩と、３−ヒドロキシ−２−ナフトエ酸との原料仕込みモル比は、４−アミノトルエン−３−スルホン酸：３−ヒドロキシ−２−ナフトエ酸（モル比）にて表されることがある。ところが、このカップリング反応においては、両者の理論モル比は１：１であるものの、攪拌効率や攪拌装置の力量と、カップラーとベースとの反応率とを考慮して、実際にはモル比にして３−ヒドロキシ−２−ナフトエ酸が０．７〜５モル％過剰となる様に原料仕込みを行うのが、一般的であった。
【０００４】
しかしながら、この様な原料仕込みにて反応を行っても、本発明者等の知見では、意に反して、アゾ染料に未反応の３−ヒドロキシ−２−ナフトエ酸が残存することがわかっている。この残存３−ヒドロキシ−２−ナフトエ酸を知らずにレーキ化を行って得られるＣ．Ｉ．ピグメントレッド５７：１には、当然、３−ヒドロキシ−２−ナフトエ酸やその塩が、不純物として比較的高濃度で混入することになるが、これは洗浄等では容易に除去することが出来ない。そして３−ヒドロキシ−２−ナフトエ酸の塩は、何らかの原因で、強酸に接すると３−ヒドロキシ−２−ナフトエ酸を発生する。
【０００５】
最近では、この３−ヒドロキシ−２−ナフトエ酸が変異原性を有する化学物質であると認められ、例えば、顧客等によるそれを取り扱う作業に対し、それへの暴露による健康障害を防止する指針が出されるに至っており、顧客に販売するＣ．Ｉ．ピグメントレッド５７：１におけるフリーの３−ヒドロキシ−２−ナフトエ酸の撲滅や濃度低減が期待され始めている。具体的には、例えば、Ｃ．Ｉ．ピグメントレッド５７：１の顔料ウエットケーキのワニスとのフラッシングにより、印刷インキのベースインキを調製する際において、廃液に３−ヒドロキシ−２−ナフトエ酸やその塩が溶出しないことが望まれる。
【０００６】
また、顔料自体の大規模生産においては、作業環境の確保の観点から、原料仕込み時のみならず、カップリング反応で生成する中間体のアゾ染料や、顧客に提供する前段階の排水処理をするときにも、Ｃ．Ｉ．ピグメントレッド５７：１から３−ヒドロキシ−２−ナフトエ酸やその塩が廃液として流出しないことが望まれる。
【０００７】
【特許文献１】特開２００２−３３８８４１公報
【特許文献２】特開２００６−６３３０６公報
【発明の開示】
【発明が解決しようとする課題】
【０００８】
本発明は、３−ヒドロキシ−２−ナフトエ酸及びその金属塩を、従来より少量しか含有しない、作業環境の安全性がより高いＣ．Ｉ．ピグメントレッド５７：１及びその製造方法を提供することを目的とする。
【課題を解決するための手段】
【０００９】
本発明者等は、顔料を取り扱う労働者の暴露による健康障害の防止に資するため、顧客に販売する最終のＣ．Ｉ．ピグメントレッド５７：１に３−ヒドロキシ−２−ナフトエ酸やその塩を極力残存させない方法について鋭意検討した結果、３−ヒドロキシ−２−ナフトエ酸の仕込み過剰率を従来より抑制すると共に、３−ヒドロキシ−２−ナフトエ酸が１００％または出来るだけ１００％に近く消費される様に攪拌を行うことで、前記した従来技術の欠点を解決出来、従来より低い水準でしか３−ヒドロキシ−２−ナフトエ酸を含有しないＣ．Ｉ．ピグメントレッド５７：１を提供出来ることを見い出し、本発明を完成するに至った。
【００１０】
即ち本発明は、Ｃ．Ｉ．ピグメントレッド５７：１において、液体クロマトグラフィでの定量分析による３−ヒドロキシ−２−ナフトエ酸及びその金属塩の含有率が、３−ヒドロキシ−２−ナフトエ酸換算で２，５００ｐｐｍ以下であることを特徴とするＣ．Ｉ．ピグメントレッド５７：１を提供する。
また本発明は、４−アミノトルエン−３−スルホン酸のジアゾニウム塩と、３−ヒドロキシ−２−ナフトエ酸とをカップリングさせ、無機カルシウム化合物でレーキ化させるＣ．Ｉ．ピグメントレッド５７：１の製造方法において、前記４−アミノトルエン−３−スルホン酸：３−ヒドロキシ−２−ナフトエ酸（モル比）＝１．０００：１．０００〜１．０００：１．００６とすると共に、３−ヒドロキシ−２−ナフトエ酸の反応率が９８．４５％以上となる様に攪拌してカップリングを行うことを特徴とするＣ．Ｉ．ピグメントレッド５７：１の製造方法を提供する。
【発明の効果】
【００１１】
本発明のＣ．Ｉ．ピグメントレッド５７：１では、液体クロマトグラフィでの定量分析による３−ヒドロキシ−２−ナフトエ酸及びその金属塩の含有率が従来より低い水準にあるので、それを取り扱う顧客における作業環境の安全性がより高いという格別顕著な効果を奏する。
本発明のＣ．Ｉ．ピグメントレッド５７：１の製造方法では、いずれも、同一得量での対比で原料の３−ヒドロキシ−２−ナフトエ酸の使用量を削減出来る上、それを取り扱う顧客における作業環境の安全性がより高い同顔料を提供することが出来るという格別顕著な効果を奏する。
【発明を実施するための最良の形態】
【００１２】
以下、本発明につき詳細に説明する。
本発明のＣ．Ｉ．ピグメントレッド５７：１は、液体クロマトグラフィでの定量分析による３−ヒドロキシ−２−ナフトエ酸及びその金属塩の合計が、その３−ヒドロキシ−２−ナフトエ酸換算で２，５００ｐｐｍ以下、好ましくは１，０００ｐｐｍ以下であることを特徴とする。２，５００ｐｐｍ以下とは０〜２，５００ｐｐｍ、１，０００ｐｐｍ以下とは０〜１，０００ｐｐｍを各々意味する。最適には、１００〜１，０００ｐｐｍである。本発明においては、３−ヒドロキシ−２−ナフトエ酸および３−ヒドロキシ−２−ナフトエ酸のＣａ 1/2+、Ｓｒ 1/2+、Ｎａ +、Ａｌ1/3+塩等の金属塩の合計を、３−ヒドロキシ−２−ナフトエ酸であるとした際の含有量でもって表す。液体クロマトグラフィでの定量分析は、ＬＣ定量分析と略記し、その定量分析法については後に記す。
【００１３】
本発明のＣ．Ｉ．ピグメントレッド５７：１には、必要に応じてロジン類を含有させることが出来る。ロジン類を本発明の顔料に含ませることで、それを印刷インキの調製に用いた場合には、印刷適性をより向上させることが出来る。
【００１４】
ここでロジン類とは、公知慣用のロジン類がいずれも挙げられるが、例えばアビエチン酸を主成分とするロジン、不均化ロジン、部分水素添加ロジン、完全水素添加ロジン、マレイン酸変性ロジン、フマル酸変性ロジン、重合ロジン等が挙げられる。ロジン類は、カルシウム ビス［２−（３−カルボキシ−２−ヒドロキシナフチルアゾ）−５−メチルベンゼンスルフォネート］の質量換算１００部当たり３〜３０部、好ましくは５〜２５部を含めることが出来る。
【００１５】
本発明においては、Ｃ．Ｉ．ピグメントレッド５７：１に含まれる３−ヒドロキシ−２−ナフトエ酸が２，５００ｐｐｍ以下の範囲で低いほど、顔料を取り扱う労働者の暴露による健康障害を防止できる。さらに、顧客に販売する最終のＣ．Ｉ．ピグメントレッド５７：１に３−ヒドロキシ−２−ナフトエ酸やその塩を極力残存させないことで、それを取り扱う顧客における作業環境の安全性をより高めることができる。
【００１６】
Ｃ．Ｉ．ピグメントレッド５７：１のレーキ化前のアゾ染料は、ジアゾ成分である４−アミノトルエン−３−スルホン酸のジアゾニウム塩と、カップラー成分である３−ヒドロキシ−２−ナフトエ酸との反応により製造される。
Ｃ．Ｉ．ピグメントレッド５７：１中に含まれる３−ヒドロキシ−２−ナフトエ酸及びその金属塩の合計を、その３−ヒドロキシ−２−ナフトエ酸換算で２，５００ｐｐｍ以下とするには、対症療法的であって作業負担の大きいにもかかわらず効果が充分でない顔料製造後に３−ヒドロキシ−２−ナフトエ酸及びその金属塩を低減するのではなく、顔料を製造するまでの工程において３−ヒドロキシ−２−ナフトエ酸及びその金属塩を低減することが好ましい。
このためには、例えば従来過剰に仕込まれていたカップラー成分の仕込みモル比を極力理論モル比に近づけると共に、その未反応のカップラー成分が残留しない様にその反応率を極力１００％に近づける様に撹拌して反応させると良い。
本発明のＣ．Ｉ．ピグメントレッド５７：１は、例えば、４−アミノトルエン−３−スルホン酸のジアゾニウム塩と２−ヒドロキシ−３−ナフトエ酸とをカップリングさせ、無機カルシウム化合物でレーキ化させるＣ．Ｉ．ピグメント レッド ５７：１の製造方法において、前記４−アミノトルエン−３−スルホン酸：３−ヒドロキシ−２−ナフトエ酸（モル比）＝１．０００：１．０００〜１．０００：１．００６とすると共に、３−ヒドロキシ−２−ナフトエ酸の反応率が９８．４５％以上となる様に攪拌してカップリングを行うことで製造することができる。
【００１７】
この様に、本発明は４−アミノトルエン−３−スルホン酸：３−ヒドロキシ−２−ナフトエ酸（モル比）＝１．０００：１．０００〜１．０００：１．００６という従来よりかなり理論モル比に近い原料のカップラー成分である３−ヒドロキシ−２−ナフトエ酸の仕込みモル比を適用して、３−ヒドロキシ−２−ナフトエ酸の使用量を従来より削減すると共に、９８．４５％以上という従来よりも３−ヒドロキシ−２−ナフトエ酸の高い反応率を示す様に撹拌して反応を行うことで、未反応の原料である３−ヒドロキシ−２−ナフトエ酸をカップリング反応後の生成物中に残留させないというものである。
【００１８】
本発明においては、この様な原料仕込みの段階で３−ヒドロキシ−２−ナフトエ酸の使用量を削減することが出来るので、工業的な大規模生産への適用により、同一の３−ヒドロキシ−２−ナフトエ酸の使用量ならば、より多量のＣ．Ｉ．ピグメント レッド ５７：１を製造することが可能となり、同顔料のコストダウンへの大きな寄与も期待出来る。
【００１９】
アゾレーキ顔料の前駆体であるアゾ染料を製造する際のカップリング反応時における液体の攪拌混合を、どの様な攪拌翼を設けた攪拌装置にて行うかは、試行錯誤に基づき各社各様であり、具体的な公知文献は知られていない。
【００２０】
カップリングを行う際に用いられる攪拌装置の撹拌翼として、例えば、アンカー翼、タービン翼、パドル翼、フアウドラー翼、マックスブレンド翼（住重機器システム株式会社）、フルゾーン翼（株式会社神鋼環境ソリューション）などがある。しかしながら、より少ないエネルギー消費で攪拌するという点で、攪拌槽内に主攪拌翼と補助攪拌翼とが取り付けられた回転軸を有する攪拌装置であって、主攪拌翼が、攪拌時に上昇液流を生ぜしめる様にその末端と攪拌槽内壁側面との間が離れ、かつ、中心軸の最下段に位置するものであって、一方、補助攪拌翼が、垂直或いはその回転に伴って掻き上げる方向に傾斜したスクレーパを攪拌槽内壁側に有し、かつ、該スクレーパに連結して垂直或いは回転に伴って押し下げる方向に傾斜したパドルを有するものであり、更に、上下に隣接する攪拌翼において下の攪拌翼の上端が上の攪拌翼の下端に対して回転軸の回転方向と反対方向に向かって位相のずれを生じるように設置されている攪拌装置が最適である。
尚、本発明において、中心軸とは回転軸を意味する。また、上下に隣接する攪拌翼において下の攪拌翼とは、より下側にある撹拌翼を意味し、上の攪拌翼とは、より上側にある撹拌翼を意味する。後に詳しく説明するが、上下に隣接する攪拌翼とは、上下に二つの撹拌翼だけを有してそれらが隣接していることのみを意味するのではないことを申し添える。
【００２１】
上記した特殊な攪拌装置を用いてカップリング反応を行う場合には、仕込んだ３−ヒドロキシ−２−ナフトエ酸の９８．４５％以上が反応する様に条件を選定して反応を行えば良い。具体的には、例えば所要動力０．１以上１．０ｋｗ／ｍ３未満で５〜６０分間撹拌を行うことで、仕込んだ３−ヒドロキシ−２−ナフトエ酸の９８．４５％以上を反応させることが出来る。上記した特殊な攪拌装置を用いるカップリング反応方法によれば、その他の公知慣用の攪拌装置を用いるのに比べて、所要動力と時間の積で表されるエネルギー消費を更に抑制することが出来るので、同一反応容器かつ同一エネルギー消費量における顔料生産性はより高くなる。
【００２２】
３−ヒドロキシ−２−ナフトエ酸の反応率とは、仕込んだ３−ヒドロキシ−２−ナフトエ酸の量に対して、ジアゾ成分である４−アミノトルエン−３−スルホン酸のジアゾニウム塩と反応して３−ヒドロキシ−２−ナフトエ酸が消費された量より求めた反応率をいう。この反応率は、Ｃ．Ｉ．ピグメントレッド５７：１において、液体クロマトグラフィでの定量分析による３−ヒドロキシ−２−ナフトエ酸及びその金属塩の含有率の測定に準じて乾燥前の顔料スラリーを対象にし、３−ヒドロキシ−２−ナフトエ酸のＬＣ定量分析により算出した。
【００２３】
ジアゾ成分は、４−アミノトルエン−３−スルホン酸のジアゾニウム塩のみであっても良いが、ジアゾ成分の１５モル％以内であれば、上記芳香族アミン類の異性体や誘導体、例えば１−アミノ−４−メチルベンゼン−３−スルホン酸や、トビアス酸等の他の芳香族アミンのジアゾニウム塩を含ませることが出来る。
【００２４】
４−アミノトルエン−３−スルホン酸や前記他の芳香族アミンのジアゾニウム塩を得るには、公知慣用の方法が採用できるが、その反応率（以下、ジアゾ化率という）は、９８％以上である。
【００２５】
カップラー成分も、３−ヒドロキシ−２−ナフトエ酸のみであることが最適であるが、カップラー成分の１５モル％以内であれば、フェノール類やナフトール類、例えば２−ヒドロキシナフタレン等を含ませることが出来る。
【００２６】
カップラー成分から対応する水溶液を得るには、公知慣用の方法がいずれも採用できるが、例えば上記成分を温水に分散させてアルカリ性として溶解させれば良い。液性をアルカリ性とするには、水酸化ナトリウム、水酸化カリウム等が使用できる。
【００２７】
カップリングの反応温度は、制限されないが、通常０〜６０℃、好ましくは０℃〜４０℃で行われる。
【００２８】
一方、レーキ化反応は、アゾ染料中に含まれるスルホン酸基、カルボキシル基およびこれらの水溶性塩の合計当量に対応する無機カルシウム化合物を加えることで行われる。この場合も、反応率等を考慮して、その量は調整することが出来る。カルシウムは二価金属であるため、一価の酸基を分子中に二つ有するアゾ染料のレーキ化では、理論的には、アゾ染料１モルに対して無機カルシウム化合物１モルとなる様にする。レーキ化の反応温度は、制限されないが、通常０〜６０℃、好ましくは０℃〜４０℃で行われる。無機カルシウム化合物としては、例えば、塩化カルシウム等を用いることが出来る。
【００２９】
レーキ化後の顔料を含む懸濁液は、そのまま濾過及び／又は乾燥して顔料として使用することもできるが、顔料の粒子形態を整えるため、必要に応じてｐＨ調整をした上で熟成することも出来る。熟成を行う場合には、温度６０〜９０℃にて３０分〜２時間熟成することが好ましい。
【００３０】
尚、上記したＣ．Ｉ．ピグメント レッド ５７：１の製造方法においては、必要により前記した様なロジン類を、カップラー成分を含む水溶液もしくはアゾ染料水溶液または懸濁液に添加しても良い。ロジン類は、前記した様な量を含めることが出来る。
【００３１】
上記した製造方法に従い、本発明のＬＣ定量分析による３−ヒドロキシ−２−ナフトエ酸及びその金属塩の含有率が、３−ヒドロキシ−２−ナフトエ酸換算で２，５００ｐｐｍ以下であるＣ．Ｉ．ピグメントレッド５７：１を容易に得ることができる。
【００３２】
本発明の方法に従って製造したＣ．Ｉ．ピグメントレッド５７：１は、液体クロマトグラフィでの定量分析による３−ヒドロキシ−２−ナフトエ酸及びその金属塩の含有率が低いほど、作業環境の安全性を高くすることができる。
【００３３】
本発明の方法に従って製造したＣ．Ｉ．ピグメントレッド５７：１は、顧客に提供する前段階の排水処理をする際において、Ｃ．Ｉ．ピグメントレッド５７：１から３−ヒドロキシ−２−ナフトエ酸やその塩が廃液として流出しないので、環境負荷が少ない上、しかも従来と同等水準以上の優れた印刷適性を兼備するインキが得られる。
【００３４】
本発明の顔料は、湿潤状態で被着色媒体の着色に供されるか、乾燥状態で被着色媒体の着色に供される。上記製造方法に従って製造した３−ヒドロキシ−２−ナフトエ酸及びその金属塩の含有率が、３−ヒドロキシ−２−ナフトエ酸換算で２，５００ｐｐｍ以下であるＣ．Ｉ．ピグメントレッド５７：１の顔料水懸濁液は、それを濾過等して水分を低下させることで、顔料水スラリー、顔料水ペースト、ウエットケーキ等の任意の含水率の湿潤状態とすることが出来る。
【００３５】
尚、本発明において顔料水ペーストとは、カルシウム ビス［２−（３−カルボキシ−２−ヒドロキシナフチルアゾ）−５−メチルベンゼンスルフォネート］と水とを含有し、質量換算で含水率６０〜８０％の顔料組成物を言う。
【００３６】
上記した様に顔料水ペーストは、フラッシングを経由するオフセットインキの製造に使用することが出来る。バインダー樹脂及び有機溶剤を含有するオフセットインキ用ワニスと、本発明の顔料を含有する顔料水ペーストとを混練してフラッシングすることにより、オフセットインキのためのベースインキを調製することが出来る。本発明の顔料は、３−ヒドロキシ−２−ナフトエ酸及びその金属塩が含まれていない又はその含有率が大幅に低減されているので、前記したフラッシングによる排水の環境負荷も著しく少ない。こうして得られたベースインキと、各種希釈剤、添加剤、硬化促進剤等を混合することでオフセットインキとすることが出来る。
【００３７】
上記した湿潤状態の本発明の顔料は、例えば、スプレードライ、熱風乾燥、遠赤外線乾燥等の公知慣用の手法により脱水することで、乾燥状態とすることが出来る。必要であれば、更に解砕や分級を行う様にして粒子径や粒子径分布を更に整えて使用に供しても良い。
【００３８】
湿潤状態又は乾燥状態の本発明の顔料は、公知慣用の各種用途、例えば、平版印刷インキ、グラビア印刷インキ、フレキソ印刷インキの様な印刷インキ、塗料、着色プラスチック成形品等の汎用用途、静電荷像現像用トナー、カラーフィルター、インクジェット記録用水性インク等のハイテク用途に適用することが出来る。
【００３９】
図１は、最適であるとして例示した特殊な撹拌装置の一例を示している。またこの図１は、後記する実施例で用いた、攪拌槽５内に上段翼と中段翼と下段の幅広のボトムパドル２とが取り付けられた回転軸１を有する攪拌装置でもある。この図１では、幅広のボトムパドル２が主撹拌翼２０であり、中段翼と上段翼が補助撹拌翼３０である。この攪拌装置は、円筒形の攪拌槽５と、その槽内部の中心部に、上段翼、中段翼、下段のボトムパドル２の順に配置された中心軸からなっている。この翼配置は、軸中心の回転方向を、上面から見て時計回りとすることを前提としたものである。
【００４０】
この配置において、中段と上段の攪拌翼は、攪拌槽５の内壁側面との間が離れた末端を各々有し、アルファベットＴの字を横転させた形のスクレーパ４とそれに隣接するパドル３とで１枚の翼が形成され、これが２枚対で攪拌翼を形成している。攪拌翼はいずれも、回転に伴って掻き上げる方向に傾斜したスクレーパ４を攪拌槽５の内壁側に有し、かつ、該スクレーパ４に連結して回転に伴って押し下げる方向に傾斜したパドル３を有するものである。更に、上下に隣接する攪拌翼において下の攪拌翼の上端が上の攪拌翼の下端に対して回転軸１の回転方向と反対方向に向かって３０°の位相のずれを生じるように設置されている。図1において、中段翼が、上段翼に比べて大きく図示されているのは、両者に位相のずれがあることを意味している。尚、中段翼も上段翼も、いずれも攪拌槽５の内径と攪拌翼の中心軸を経由する長さとの比が０．８５となるように設計されたものを用いる様にした。
【００４１】
攪拌翼の回転に伴って、スクレーパ４は、ジアゾ成分とカップラー成分との混合物の槽内上方への押し上げを促進し上昇液流を形成する。この上昇液流は、中心軸付近で下降液流となる。また攪拌翼の回転に伴って、パドル３は、ジアゾ成分とカップラー成分との混合物の槽内下方への押し下げを促進する。パドル３とスクレーパ４とがいずれも傾斜している方が、いずれも垂直であるよりも混合性により優れる。更に、図１の装置では上段翼と中段翼とが位相のずれをもって配置されているので、一つの攪拌翼のみを用いて攪拌を行う場合より、混合性が高められる。
【００４２】
また下段のボトムパドル２は、その槽内壁側面に近い両端部分が、いずれも回転方向と逆に４５°に曲げられ、攪拌に伴う抵抗を低減させている。広幅パドル２は、例えば、ジアゾ成分とカップラー成分との混合物が槽内下部に滞留しない様にするためのものである。
【００４３】
槽内において、ボトムパドル２により攪拌された槽底部のジアゾ成分とカップラー成分との混合物は、中段翼のスクレーパ４及び上段翼のスクレーパ４で槽上方に押し上げられ、一方で、槽上部のジアゾ成分とカップラー成分との混合物は、上段翼のパドル３及び中段翼のパドル３で槽下方に押し下げられるというフローパタンを描き、これにより槽内の混合物の混合性が高まり、カップリング反応が、より円滑かつ均一となる。
【００４４】
次に実施例を挙げて本発明を更に具体的に説明する。尚、文中、部又は％とあるのは特に断りのない限り質量基準である。
【００４５】
ＬＣ定量分析の測定機器：
横河アナリティカルシステムズ（株）製液体クロマトグラフィ質量分析装置ＨＰ１１００を使用した。
【００４６】
ＬＣ定量分析の条件：
溶離液としては３０ｍＭ酢酸アンモニウム水溶液およびアセトニトリル、カラムとしてはＯＤＳカラムを用いた。
【００４７】
顔料中の３−ヒドロキシ−２−ナフトエ酸（ＢＯＮ酸）の定量分析方法：
標準試料１００ｍｇを５０ｍLメスフラスコに秤量し、ジメチルスルホキシド（ＤＭＳＯ）を加え定容後、密栓して超音波分散機（海上電機（株）製型式Ｃ−４７１１）にて１時間で溶解させた。これを適宜希釈して、検量線作製用の各液体試料とした。
液体クロマトグラフィ質量分析装置とは別に準備した上記カラムを設け上記溶離液を用いたＬＣ測定機器に、上記で調製された検量線作製用の各含有率の液体試料を注入して、保持時間（Ｒｔ．）１２．３分に、３−ヒドロキシ−２−ナフトエ酸（ＢＯＮ酸）のピークを検出し、各々の液体試料のピーク面積の積分値を測定することで、この３−ヒドロキシ−２−ナフトエ酸（ＢＯＮ酸）の量につき、予め検量線を作製した。
下記実施例等で製造される粉体顔料を準備し、５ｍｇを精秤して、上記と同様にして液体試料を調製した。
この液体試料を上記と同様の条件で上記ＬＣ測定機器に注入して、絶対検量法により、粉体顔料中に含有する３−ヒドロキシ−２−ナフトエ酸（ＢＯＮ酸）の含有率（ｐｐｍ）を算出した。
【実施例１】
【００４８】
４−アミノトルエン−３−スルホン酸（純度９８．００％）３４．８０部を水５０部に分散後、３５％塩酸２２．１部を加え、氷および水を加えて０℃に保ちながら４０％亜硝酸ナトリウム水溶液３２．４部を一気に加え、ジアゾ成分を含む懸濁液６５０部を得た。次に３−ヒドロキシ−２−ナフトエ酸（純度９８．５０％）３４．９８部を５０℃の水４００部に分散後、２５％苛性ソーダ水溶液６９部を加えて溶解させ、その後、氷および水を加えて１０℃のカップラー成分を含む水溶液９８０部を得た。
【００４９】
このカップラー成分を含む水溶液全量を、内容積２リットルの円筒形攪拌槽５に仕込み、図１の様な撹拌翼をセットした回転軸１を攪拌槽５の中心に配置し、その回転軸１を動力装置に固定して、攪拌装置をセットした。次いで、この回転軸１を１００ｒｐｍの回転数で回転させて、カップラー成分を含む水溶液を撹拌しながら、これに前記ジアゾ成分を含む懸濁液全量を一気に加えた。反応温度は、１０℃〜１５℃に保った。１０分後、下記のＨ酸呈色試験でカップリング反応の終了を確認した。そこに、１０％不均化ロジンナトリウム塩の水溶液１４７部を添加し、さらに６０分攪拌後、ｐＨ１２．５に調整してアゾ染料懸濁液を得た。
【００５０】
実施例１では４−アミノトルエン−３−スルホン酸：３−ヒドロキシ−２−ナフトエ酸（モル比）＝１．０００：１．００５とした。
【００５１】
このアゾ染料懸濁液の入った攪拌槽５に３５％塩化カルシウム水溶液８０部を加え、６０分攪拌してレーキ化反応を終了させ、Ｃ．Ｉ．ピグメントレッド５７：１を含む懸濁液を得た。この懸濁液を、８０℃で９０分間加熱しつつ攪拌し熟成を行った。
【００５２】
レーキ化及び熟成のいずれの工程においても、攪拌翼の回転速度はカップリング反応時のそれと同一とし、カップリング反応、レーキ化反応及び熟成の全てを、槽を入れ替えることなく、連続的に、同一の攪拌槽５において行った。
【００５３】
氷を加え、液温を６０℃まで冷却後、塩酸を用いてｐＨを８．５に調整した。その後、濾過、水洗、１００℃で１０時間乾燥し、粉砕して、Ｃ．Ｉ．ピグメントレッド５７：１の乾燥顔料粉末９３部を得た。
【００５４】
（Ｈ酸呈色試験）１−アミノ−８−ナフトール−３，５−ジスルホン酸（Ｈ酸）を含む希水酸化ナトリウム水溶液を呈色試薬（発色試薬）として用いた。そして、カップリング反応液との反応呈色がない時点をカップリング反応の終点とした。
【実施例２】
【００５５】
４−アミノトルエン−３−スルホン酸：３−ヒドロキシ−２−ナフトエ酸（モル比）＝１．０００：１．００２とした以外は、実施例１と同様にし、乾燥顔料粉末９３部を得た。
【実施例３】
【００５６】
４−アミノトルエン−３−スルホン酸：３−ヒドロキシ−２−ナフトエ酸（モル比）＝１．０００：１．００３とした以外は、実施例１と同様にし、乾燥顔料粉末９３部を得た。
【００５７】
比較例１
４−アミノトルエン−３−スルホン酸：３−ヒドロキシ−２−ナフトエ酸（モル比）＝１．０００：１．００５とし、ジアゾ成分を含む懸濁液とカップラー成分を含む水溶液を得た。撹拌翼を図２の翼に替えた、実施例１と同様な２リットル円筒形反応装置にこれを仕込み、前記撹拌翼を３００ｒｐｍの回転数で撹拌しながら、これに前記ジアゾ成分を含む懸濁液を加えた。反応温度は、１０℃〜１５℃に保った。６０分後、Ｈ酸呈色試験で反応呈色し、カップリング反応を完全に終了しないまま、１０％不均化ロジンナトリウム塩の水溶液１４７部を添加し、さらに６０分攪拌後、ｐＨ１２．５に調整してアゾ染料懸濁液を得た。
このアゾ染料懸濁液を用いて、レーキ化及び熟成を、実施例１と同様の操作で行い、Ｃ．Ｉ．ピグメントレッド５７：１の乾燥顔料粉末９２部を得た。
【００５８】
尚、図２は、攪拌槽５ａ内にパドル翼２０ａからなる下段翼と、それと同心同径のプロペラ翼３０ａからなる上段翼とが取り付けられた回転軸１ａが配置された攪拌装置である。パドル翼２０ａとプロペラ翼３０ａとの位相のずれは、９０°となっているため、図面からは直接見えないが、図面手前方向と図面奥行方向にそれぞれ一つのプロペラを有し、上方から見るとそれらが一直線となる様に固定され、回転軸１ａ中心に回転出来る様になっている。この各プロペラは、回転に伴って掻き上げられる方向にそれぞれ傾斜されている。
【００５９】
尚、実施例１、２、３及び比較例１における常法に従った前記４−アミノトルエン−３−スルホン酸のジアゾ化率は、いずれも９９．０％〜９９．２％の範囲であった。
【００６０】
実施例１、２、３及び比較例１の水洗後かつ乾燥前の顔料スラリーを試料とし、ＬＣ定量分析により、消費された３−ヒドロキシ−２−ナフトエ酸／仕込みの３−ヒドロキシ−２−ナフトエ酸から、３−ヒドロキシ−２−ナフトエ酸の反応率を算出した。
【００６１】
実施例１〜３及び比較例１の諸条件をまとめると表１の通りである。表中の原料仕込みモル比とは、４−アミノトルエン−３−スルホン酸：３−ヒドロキシ−２−ナフトエ酸（モル比）を意味する。
【００６２】
表１
【００６３】
【表１】
2008007769.tif 000002
【００６４】
実施例１〜３では、所要動力０．１〜０．９ｋＷ／ｍ３かつ５〜３０分の範囲内で反応を行っており、比較例１のそれに比べて、カップリング反応に要するエネルギー消費は、少なく抑制することが出来た。
【００６５】
また、実施例１、２、３及び比較例１で得られた各乾燥顔料粉末を試料とし、ＬＣ定量分析により、これら各試料中の３−ヒドロキシ−２−ナフトエ酸及びその金属塩を定量し、３−ヒドロキシ−２−ナフトエ酸として換算を行った。結果を表２に示す。３−ヒドロキシ−２−ナフトエ酸及びその金属塩は、３−ヒドロキシ−２−ナフトエ酸換算で、２，５００ｐｐｍ以下であって、出来るだけ０ｐｐｍに近い方が好ましいことは上記した通りである。
【００６６】
表２
【００６７】
【表２】
2008007769.tif 000003
【００６８】
実施例１、２及び３の３−ヒドロキシ−２−ナフトエ酸の含有率は、比較例１のそれに比べて少なかった。
【００６９】
試験例１
実施例１、２、３及び比較例１で得られた顔料６部、ロジン変性フェノール樹脂を含有する平版印刷インキ用ビヒクル３９部、軽油５部をビュラー社の３本ロールにて４０℃、圧縮圧１５バールで分散させた。具体的には、まず２本ロールで５分間分散させた後、３本ロールに３回パスし分散させた。これにより、模擬平版印刷インキ（ドライヤーを含める前の平版印刷インキ）を調製した。
【００７０】
（着色力）
各模擬平版印刷インキ０．２部と白インキ２．０部（酸化チタン）を混ぜ合わせ淡色インキを作製した。各インキの着色力えおグレタグ（ＧＲＥＴＡＧ Ｌｉｍｉｔｅｄ製）により判定した。比較例１の模擬平版印刷インキの着色力を１００とした場合における、実施例１、２及び比較例２のインキの着色力を数字で表３に示した。
【００７１】
各模擬平版印刷インキを用いて、インキ中の顔料の分散性とインキの着画像の透明性を評価した。その結果を表３に示した。分散性と透明性の評価方法と評価基準は下記の通りである。
（分散性）
グラインドゲージを用いて各模擬平版印刷インキの分散性を評価した。
◎：特に良好 ○：良好 △：やや良好 ×：劣る
（透明性）
各模擬平版印刷インキを展色し、着色画像の透明性を目視により判定した。
：特に良好 ○：良好 △：やや良好 ×：劣る
【００７２】
表３
【００７３】
【表３】
2008007769.tif 000004
【００７４】
上記表３からわかる様に、本発明のＣ．Ｉ．ピグメントレッド５７：１は、従来並みの着色力、透明性及び分散性を有する上に、液体クロマトグラフィでの定量分析による３−ヒドロキシ−２−ナフトエ酸及びその金属塩の含有率が従来より低い水準にあるので、それを取り扱う顧客における作業環境の安全性がより高いことが明らかである。
また表１からわかる様に、上記実施例のＣ．Ｉ．ピグメントレッド５７：１の製造方法では、いずれも、カップラー成分である３−ヒドロキシ−２−ナフトエ酸の仕込み量を低減した上で、カップリング反応時のそれの反応率が高められており、攪拌装置も消費エネルギーを大きく抑制されている。
従って、従来並みの着色力、透明性及び分散性を有し、かつ、それを取り扱う顧客における作業環境の安全性がより高い同顔料が、より少量のエネルギー消費にて、得られていることが明らかである。
【図面の簡単な説明】
【００７５】
【図１】実施例１〜３で用いた攪拌装置の側面図である。
【図２】比較例１で用いた攪拌装置の側面図である。
【符号の説明】
【００７６】
１    回転軸
２    ボトムパドル
３    パドル
４    スクレーパ
５    攪拌槽
２０  主攪拌翼
３０  補助攪拌翼
【図１】
2008007769.tif 000005
【図２】
2008007769.tif 000006